ПОЛИМЕРНАЯ КОМПОЗИЦИЯ ДЛЯ СШИТЫХ ТРУБ

1. Применение полимерной композиции, содержащей этиленовый полимер, для изготовления сшитой трубы, где этиленовый полимер может быть получен в результате проведения полимеризации этилена необязательно совместно с одним или несколькими сомономерами (сомономером) в присутствии катализатора Циглера-Натта,
и где полимерная композиция содержит углерод-углерод двойные связи
и демонстрирует наличие сшиваемости, выражаемой через уровень содержания геля, равный, по меньшей мере, 50 мас.%, согласно измерению для дисковидного образца сшитой полимерной композиции (ASTM D 2765-01, Method A, экстрагирование в декалине).
2. Применение полимерной композиции, содержащей этиленовый полимер, для изготовления сшитой трубы, где этиленовый полимер может быть получен в результате проведения полимеризации этилена необязательно совместно с одним или несколькими сомономерами (сомономером) в присутствии катализатора Циглера-Натта,
и где полимерная композиция, предпочтительно этиленовый полимер, содержит углерод-углерод двойные связи в количестве, большем, чем 0,2 углерод-углерод двойной связи/1000 атомов углерода, согласно измерению по методу ИКПФ.
3. Применение полимерной композиции по п.1 или 2, содержащей этиленовый полимер, для изготовления сшитой трубы, где этиленовый полимер может быть получен в результате проведения полимеризации этилена необязательно совместно с одним или несколькими сомономерами (сомономером) в присутствии катализатора Циглера-Натта,
и где полимерная композиция, предпочтительно этиленовый полимер, содержит углерод-углерод двойные связи в количестве, большем, чем 0,2 углерод-углерод двойной связи/1000 атомов углерода, согласно измерению по методу ИКПФ,
и где полимерная композиция демонстрирует наличие сшиваемости, выражаемой через уровень содержания геля, равный, по меньшей мере, 50 мас.%, согласно измерению для дисковидного образца сшитой полимерной композиции (ASTM D 2765-01, Method A, экстрагирование в декалине).
4. Применение полимерной композиции по п.1 или 2, где полимерная композиция, предпочтительно этиленовый полимер,
i) содержит упомянутые углерод-углерод двойные связи в количестве, большем, чем 0,2 углерод-углерод двойной связи/1000 атомов углерода, предпочтительно, по меньшей мере, 0,3 углерод-углерод двойной связи/1000 атомов углерода, предпочтительно, по меньшей мере, 0,4 углерод-углерод двойной связи/1000 атомов углерода, более предпочтительно, по меньшей мере, 0,5 углерод-углерод двойной связи/1000 атомов углерода, более предпочтительно где этиленовый полимер содержит, по меньшей мере, 0,19 винильной группы/1000 атомов углерода, предпочтительно, по меньшей мере, 0,2 винильной группы/1000 атомов углерода, предпочтительно, по меньшей мере, 0,3 винильной группы/1000 атомов углерода, предпочтительно, по меньшей мере, 0,4 винильной группы/1000 атомов углерода, более предпочтительно, по меньшей мере, 0,5 винильной группы/1000 атомов углерода, согласно измерению по методу ИКПФ, или
ii) этиленовый полимер содержит, по меньшей мере, 0,2 винильные группы на одну цепь, предпочтительно, по меньшей мере, 0,3, предпочтительно, по меньшей мере, 0,5, более предпочтительно, по меньшей мере, 0,7, более предпочтительно, по меньшей мере, 0,8, еще более предпочтительно, по меньшей мере, 0,9, винильной группы/цепь согласно определению в соответствии с параграфом «Величина ненасыщенности», описывающимся в разделе «Методы определения»,
более предпочтительно этиленовый полимер обладает определенными выше признаком (i) и признаком (ii).
5. Применение полимерной композиции по п.1 или 2, где этиленовый полимер представляет собой этиленовый гомополимер или сополимер этилена с одним или несколькими сомономерами, и его предпочтительно выбирают из:
3
эластомеров (POE), пластомеров (POP) или этиленовых сополимеров очень низкой плотности (VLDPE), которые покрывают диапазон плотности от 855 до 909 кг/м,
3
3
3
линейных этиленовых сополимеров низкой плотности (LLDPE), имеющих плотность в диапазоне от 910 до 930 кг/м, предпочтительно от 910 до 929 кг/м, более предпочтительно от 915 до 929 кг/м,
3
этиленовых сополимеров средней плотности (MDPE), имеющих плотность в диапазоне от 931 до 945 кг/м, или
3
3
3
полиэтиленов высокой плотности (HDPE), которые выбирают из этиленовых гомо- или сополимеров, и которые имеют плотность, большую, чем 946 кг/м, предпочтительно находящуюся в диапазоне от 946 до 977 кг/м, более предпочтительно от 946 до 965 кг/м, более предпочтительно этиленовый полимер выбирают из равных альтернатив, выбираемых из определенного выше полимера LLDPE, MDPE или HDPE, более предпочтительно из определенных выше LLDPE или MDPE.
6. Применение полимерной композиции по п.1 или 2, где сополимером этилена с одним или несколькими сомономерами предпочтительно является сополимер этилена с одним или несколькими олефиновыми сомономерами, предпочтительно с одним или несколькими альфа-олефинами, наиболее предпочтительно с одним или несколькими альфа-олефинами, содержащими от 3 до 20, предпочтительно от 4 до 12, более предпочтительно от 4 до 8, атомов углерода.
7. Применение полимерной композиции по п.1 или 2, где этиленовый полимер обладает, по меньшей мере, одним, предпочтительно двумя и более, в любой комбинации, более предпочтительно всеми, из следующих далее свойств:
(i) унимодальность или мультимодальность в отношении молекулярно-массового распределения (ММР), предпочтительно этиленовый полимер характеризуется значением ММР (Mn/Mw), равным, по меньшей мере, 2,5, предпочтительно, по меньшей мере, 2,9, предпочтительно находящимся в диапазоне от 3 до 20, более предпочтительно от 3,3 до 15, еще более предпочтительно от 3,5 до 10,
2
(ii) наличие значения MFR, меньшего, чем значение в диапазоне от 0,01 до 200,0 г/10 мин, предпочтительно от 0,05 до 150,0 г/10 мин, предпочтительно от 0,1 до 20,0 г/10 мин,
21
(iii) наличие значения MFR, меньшего, чем 50,0 г/10 мин, предпочтительно меньшего, чем величина в диапазоне от 2 до 40 г/10 мин,
(iv) наличие среднечисловой молекулярной массы (Mn), равной, по меньшей мере, 7000, предпочтительно, по меньшей мере, 10000 г/моль, предпочтительно, по меньшей мере, 15000 г/моль, более предпочтительно, по меньшей мере, 20000 г/моль, более предпочтительно, по меньшей мере, 25000 г/моль, более предпочтительно находящейся в диапазоне от 25000 до 250000 г/моль, или
(v) наличие средневесовой молекулярной массы (Mw), равной, по меньшей мере, 35000 г/моль, предпочтительно находящейся в диапазоне от 75000 г/моль до 800000 г/моль, предпочтительно от 85000 г/моль до 500000 г/моль, более предпочтительно от 90000 г/моль до 300000 г/моль.
8. Способ получения сшитой трубы, включающий стадии
(а) формования трубы, содержащей полимерную композицию по любому из предшествующих пп.1-7, и
(b) сшивания трубы, полученной на стадии (а), предпочтительно в результате проведения радикальной реакции.
9. Способ по п.8, где на стадии (b) трубу сшивают в результате облучения или при использовании агента, генерирующего свободные радикалы, который предпочтительно представляет собой пероксид, или посредством их комбинирования.
10. Сшитая труба, полученная способом по любому из предшествующих пп.8 или 9.
11. Сшитая труба, содержащая сшитую полимерную композицию, которая содержит сшитый этиленовый полимер, где этиленовый полимер может быть получен в результате проведения полимеризации этилена необязательно совместно с одним или несколькими сомономерами (сомономером) в присутствии катализатора Циглера-Натта,
и
(i) где труба характеризуется степенью сшивания, выражаемой через уровень содержания геля, равный, по меньшей мере, 50 мас.%, (ASTM D 2765-01, Method A, экстрагирование в декалине) согласно измерению для образца сшитой полимерной композиции, отобранного из сшитой трубы, или
(ii) где полимерная композиция характеризуется степенью сшивания, выражаемой через уровень содержания геля, равный, по меньшей мере, 50 мас.%, (ASTM D 2765-01, Method A, экстрагирование в декалине) согласно измерению для дисковидного образца, состоящего из сшитой полимерной композиции, или
(iii) где полимерная композиция, предпочтительно этиленовый полимер, перед сшиванием содержит углерод-углерод двойные связи, предпочтительно в количестве, большем, чем 0,2 углерод-углерод двойной связи/1000 атомов углерода, согласно измерению по методу ИКПФ, предпочтительно, по меньшей мере, 0,3 углерод-углерод двойной связи/1000 атомов углерода, предпочтительно, по меньшей мере, 0,4 углерод-углерод двойной связи/1000 атомов углерода, более предпочтительно, по меньшей мере, 0,5 углерод-углерод двойной связи/1000 атомов углерода, согласно измерению по методу ИКПФ, более предпочтительно где этиленовый полимер содержит, по меньшей мере, 0,19 винильной группы/1000 атомов углерода, предпочтительно, по меньшей мере, 0,2 винильной группы/1000 атомов углерода, предпочтительно, по меньшей мере, 0,3 винильной группы/1000 атомов углерода, предпочтительно, по меньшей мере, 0,4 винильной группы/1000 атомов углерода, более предпочтительно, по меньшей мере, 0,5 винильной группы/1000 атомов углерода, согласно измерению по методу ИКПФ.
12. Сшитая труба по п.11, содержащая сшитую полимерную композицию, которая содержит сшитый этиленовый полимер, где этиленовый полимер может быть получен в результате проведения полимеризации этилена необязательно совместно с одним или несколькими сомономерами (сомономером) в присутствии катализатора Циглера-Натта,
и
где полимерная композиция, предпочтительно этиленовый полимер, до сшивания содержит углерод-углерод двойные связи, предпочтительно в количестве, большем, чем 0,2 углерод-углерод двойной связи/1000 атомов углерода, согласно измерению по методу ИКПФ, предпочтительно, по меньшей мере, 0,3 углерод-углерод двойной связи/1000 атомов углерода, предпочтительно, по меньшей мере, 0,4 углерод-углерод двойной связи/1000 атомов углерода, более предпочтительно, по меньшей мере, 0,5 углерод-углерод двойной связи/1000 атомов углерода, согласно измерению по методу ИКПФ, более предпочтительно где этиленовый полимер содержит, по меньшей мере, 0,19 винильной группы/1000 атомов углерода, предпочтительно, по меньшей мере, 0,2 винильной группы/1000 атомов углерода, предпочтительно, по меньшей мере, 0,3 винильной группы/1000 атомов углерода, предпочтительно, по меньшей мере, 0,4 винильной группы/1000 атомов углерода, более предпочтительно, по меньшей мере, 0,5 винильной группы/1000 атомов углерода, согласно измерению по методу ИКПФ, и
где полимерная композиция характеризуется степенью сшивания, выражаемой через уровень содержания геля, равный, по меньшей мере, 50 мас.%, в соответствии с документом ASTM D 2765-95, Method A (экстрагирование в декалине) согласно измерению для дисковидного образца, состоящего из сшитой полимерной композиции.
13. Сшитая труба по п.11 или 12, где полимерная композиция предпочтительно характеризуется уровнем содержания геля, равным, по меньшей мере, 60 мас.%, более предпочтительно, по меньшей мере, 70 мас.%, более предпочтительно, по меньшей мере, 80 мас.%, в соответствии с документом ASTM D2765-95, Method A (экстрагирование в декалине) согласно измерению для дисковидного образца, состоящего из сшитой полимерной композиции.
14. Сшитая труба по п.11 или 12, где этиленовый полимер до сшивания содержит, по меньшей мере, 0,2 винильные группы на одну цепь, предпочтительно, по меньшей мере, 0,3, предпочтительно, по меньшей мере, 0,5, более предпочтительно, по меньшей мере, 0,7, более предпочтительно, по меньшей мере, 0,8, еще более предпочтительно, по меньшей мере, 0,9, винильной группы/цепь согласно измерению в соответствии с параграфом «Величина ненасыщенности», описывающимся выше в разделе «Методы определения».
15. Сшитая труба по п.11 или 12, где полимерная композиция характеризуется
уровнем содержания геля, равным, по меньшей мере, 60 мас.%, предпочтительно, по меньшей мере, 70 мас.%, более предпочтительно, по меньшей мере, 80 мас.%, в соответствии с документом ASTM D2765-95, Method A (экстрагирование в декалине) согласно измерению для дисковидного образца, состоящего из полимерной композиции, которую сшивают при использовании 0,4 мас.% пероксида в расчете на массу полимерной композиции,
более предпочтительно характеризуется
уровнем содержания геля, равным, по меньшей мере, 80 мас.%, предпочтительно, по меньшей мере, 85 мас.%, в соответствии с документом ASTM D2765-95, Method A (экстрагирование в декалине) согласно измерению для дисковидного образца, состоящего из полимерной композиции, которую сшивают при использовании 0,7 мас.% пероксида в расчете на массу полимерной композиции,
еще более предпочтительно характеризуется
уровнем содержания геля, равным, по меньшей мере, 85 мас.%, предпочтительно, по меньшей мере, 90 мас.%, в соответствии с документом ASTM D2765-95, Method A (экстрагирование в декалине) согласно измерению для дисковидного образца, состоящего из полимерной композиции, которую сшивают при использовании 1,0 мас.% пероксида в расчете на массу полимерной композиции.
16. Сшитая труба по п.11 или 12, где полимерная композиция обладает, по меньшей мере, одним, предпочтительно двумя и более, в любой комбинации, более предпочтительно всеми, из следующих далее свойств:
(i) наличие до сшивания среднечисловой молекулярной массы (Mn), равной, по меньшей мере, 7000, предпочтительно, по меньшей мере, 10000 г/моль, предпочтительно, по меньшей мере, 15000 г/моль, более предпочтительно, по меньшей мере, 20000 г,/моль, более предпочтительно, по меньшей мере, 25000 г/моль, более предпочтительно находящейся в диапазоне от 25000 до 250000 г/моль, более предпочтительно от 26000 до 200000 г/моль,
2
21
2
21
(ii) сшивание в результате облучения, и этиленовый полимер до сшивания характеризуется значением MFR в диапазоне от 0,01 до 5,0 г/10 мин, предпочтительно от 0,05 до 2,0 г/10 мин, предпочтительно от 0,2 до 1,4 г/10 мин, и предпочтительно значением MFR, меньшим, чем 40,0 г/10 мин, предпочтительно меньшим, чем величина в диапазоне от 2 до 35 г/10 мин, более предпочтительно меньшим, чем 20 г/10 мин, в особенности находящимся в диапазоне от 5 до 20 г/10 мин, или сшивание при использовании агента, генерирующего свободные радикалы, предпочтительно пероксида, и этиленовый полимер до сшивания характеризуется значением MFR в диапазоне от 0,01 до 5,0 г/10 мин, предпочтительно от 0,05 до 2,0 г/10 мин, предпочтительно от 0,2 до 1,4 г/10 мин, и предпочтительно значением MFR, меньшим, чем 40,0 г/10 мин, предпочтительно находящимся в диапазоне от 2 до 35,0 г/10 мин, а более предпочтительно от 3 до 25 г/10 мин,
(iii) летучие органические соединения (VOC) в количестве, меньшем, чем 15, предпочтительно меньшем, чем 12, и испарения, произведенные при заданной температуре, (FOG) в количестве, меньшем, чем 15, предпочтительно меньшем, чем 10, согласно измерению определенному выше в разделе «Методы определения»,
3
3
3
3
3
3
(iv) наличие плотности, равной 940 кг/м и менее, предпочтительно находящейся в диапазоне от 915 до 940 кг/м, а более предпочтительно от 915 до 940 кг/м, более предпочтительно от 920 до 940 кг/м, и демонстрация эксплуатационных характеристик в испытании на давление при 95°С, соответствующих, по меньшей мере, 1000 ч при 2,8 МПа, предпочтительно 3,6 МПа, или, по меньшей мере, 1000 часам даже при 4,4 МПа или 4,7 МПа (95°С) в зависимости от области конечного применения, или наличие плотности, большей, чем 940 кг/м, предпочтительно находящейся в диапазоне от 940 до 967 кг/м, и демонстрация эксплуатационных характеристик в испытании на давление при 95°С, соответствующих, по меньшей мере, 1000 ч при 3,6 МПа, предпочтительно при 4,4 МПа или при 4,7 МПа или даже при 5,9 МПа или при 6,6 МПа в зависимости от области конечного применения, согласно измерению в соответствии с документом ISO1167, а предпочтительно для образца трубы, сшитой в результате облучения, полученного, как это описывается в параграфе «Уровень содержания геля и крутящий момент, (2) Образец трубы, сшитой в результате облучения, для определения уровня содержания геля или давления испытания» в разделе «Методы определения», или
(v) демонстрация максимального крутящего момента (Крутящий момент, макс., dNm), равного, по меньшей мере, 5,0 dNm, предпочтительно, по меньшей мере, 6,0 dNm, более предпочтительно, по меньшей мере, 6,5 dNm, согласно измерению в соответствии с испытанием на приборе от компании Monsanto при использовании дисковидного образца, состоящего из полимерной композиции, как это описывается в параграфе «Уровень содержания геля и крутящий момент» в разделе «Методы определения».
17. Сшитая труба по п.11 или 12, где трубу сшивают при использовании агента, генерирующего свободные радикалы, предпочтительно одного или нескольких пероксидов (пероксида).
18. Сшитая труба по п.11 или 12, где трубу сшивают в результате облучения.